(57)【要約】      （修正有）【課題】連続スリップトルクコンバータシステム及びシフティングクラッチシステムを有する連続トルクトランスミッションシステム用として、高い摩擦係数特性、耐ジャダ性及び耐熱性を有する新しい摩擦材を提供する。【解決手段】多孔質基材、少なくとも１つのタイプの樹脂材料、及び少なくとも１つのタイプのナノ粒子サイズの摩擦調整粒子を含む摩擦材料を開示する。樹脂材料及びナノ粒子サイズの摩擦調整粒子は、基材全体にわたって実質的に均一に分散する。【選択図】  なし【特許請求の範囲】
【請求項１】
多孔質基材、少なくとも１つのタイプの樹脂材料、及び前記多孔質基材内部に分散した少なくとも１つのタイプのナノ粒子サイズの摩擦調整粒子を含む摩擦材料において、前記ナノ粒子サイズの摩擦調整粒子は前記摩擦材料内部にランダムに分散している、摩擦材料。
【請求項２】
前記ナノ粒子サイズの摩擦調整粒子は、前記多孔質基材を構成する個別の繊維及び充填材表面に厚さ約０〜約８５μmで堆積される、請求項１に記載の摩擦材料。
【請求項３】
前記摩擦材料は、半径方向及び垂直方向に実質的に同じ浸透性を有する、請求項１に記載の摩擦材料。
【請求項４】
前記ナノ粒子サイズの摩擦調整粒子は、平均直径サイズ約１０nm〜約１５０nmを有する、請求項１に記載の摩擦材料。
【請求項５】
前記摩擦調整粒子のサイズは約１〜約２０nmである、請求項１に記載の摩擦材料。
【請求項６】
前記多孔質基材は平均空隙容量約６５〜約８５％を有する、請求項１に記載の摩擦材料。
【請求項７】
前記ナノ粒子サイズの摩擦調整粒子はシリカ粒子を含む、請求項１に記載の摩擦材料。
【請求項８】
前記ナノ粒子サイズの摩擦調整粒子はセライト粒子を含む、請求項７に記載の摩擦材料。
【請求項９】
前記ナノ粒子サイズの摩擦調整粒子はケイソウ土を含む、請求項７に記載の摩擦材料。
【請求項１０】
前記ナノ粒子サイズの摩擦調整粒子は炭素粒子とシリカ粒子との混合物を含む、請求項１に記載の摩擦材料。
【請求項１１】
セライトは不規則な形状を有する、請求項７に記載の摩擦材料。
【請求項１２】
セライトの粒子は約２〜約２０nmの範囲にわたるサイズを有する、請求項８に記載の摩擦材料。
【請求項１３】
前記ナノ粒子サイズの摩擦調整粒子は金属酸化物を含む、請求項１に記載の摩擦材料。
【請求項１４】
前記ナノ粒子サイズの摩擦調整粒子は窒化物を含む、請求項１に記載の摩擦材料。
【請求項１５】
前記ナノ粒子サイズの摩擦調整粒子は炭化物を含む、請求項１に記載の摩擦材料。
【請求項１６】
前記基材は繊維質基材を含む、請求項１に記載の摩擦材料。
【請求項１７】
前記基材は不織布繊維質材料である、請求項１に記載の摩擦材料。
【請求項１８】
前記基材は織物状繊維質材料である、請求項１に記載の摩擦材料。
【請求項１９】
前記繊維質基材は、約１５〜約２５％の綿、約４０〜約５０％のアラミド繊維、約１０〜約２０％の炭素繊維、約５〜約１５％の炭素粒子、及び約５〜約１５％のセライト、並びに所望により追加で約１〜約３％のラテックスを含む、請求項１７に記載の摩擦材料。
【請求項２０】
前記摩擦材料は、前記不織布繊維質材料の繊維の表面及び前記繊維質基材中の充填材料の表面に堆積したシリカのナノ粒子サイズの摩擦調整粒子を含む、請求項１９に記載の摩擦材料。
【請求項２１】
前記繊維質基材は平均細孔直径約５μmを有する、請求項１７に記載の摩擦材料。
【請求項２２】
樹脂は、少なくとも１種のフェノール樹脂または少なくとも１種の変性フェノール樹脂を含む、請求項１に記載の摩擦材料。
【請求項２３】
前記樹脂は、少なくとも１種のフェノール樹脂と少なくとも１種のシリコーン樹脂との混合物を含み、該樹脂混合物中のシリコーン樹脂の量は、前記樹脂混合物の重量を基準として約５〜約８０重量％の範囲にわたる、請求項１に記載の摩擦材料。
【請求項２４】
摩擦材料の製造方法であって、
少なくとも１種の樹脂材料及び少なくとも１つのタイプのナノ粒子サイズの摩擦調整粒子を含む飽和剤で多孔質基材を飽和させ、これによって、複数の摩擦調整粒子は、前記基材を構成する個別の繊維及び充填材の表面に堆積され、前記ナノ粒子サイズの摩擦調整粒子は前記個別の繊維または充填材の表面で平均厚さ約０〜２００μmを有することと、
飽和済み基材を、予め定められた温度で予め定められた時間硬化することと、
を含む方法。
【請求項２５】
摩擦材料の製造方法であって、
少なくとも１種の硬化可能な樹脂材料と少なくとも１つのタイプのナノ粒子サイズの摩擦調整粒子との混合物を含む飽和剤材料を製造することと、
貫通して分散する複数の間隙を有する多孔質基材を製造することと、
前記多孔質基材を前記飽和剤材料で飽和させることと、を含み、これによって、前記基材を構成する個別の繊維表面に複数の前記ナノ粒子サイズの摩擦調整粒子を少なくとも部分的に堆積させ、前記樹脂材料及びナノ粒子サイズの粒子を前記基材全体にわたって実質的に均一に分布させる、方法。
【発明の詳細な説明】
【技術分野】
【０００１】
本発明は、多孔質基材及び少なくとも１つのタイプのナノ粒子サイズの摩擦調整粒子を含む多孔質摩擦材料に関する。本発明の摩擦材料は、高い摩擦係数特性、非常にロバストな耐シャダ特性及び極めて高い耐熱性を有する。本摩擦材料はまた、改良された強度、耐摩耗性及び耐ノイズ性を有する。
【背景技術】
【０００２】
連続スリップトルクコンバータとシフティングクラッチシステムとを有する新しくかつ先進の連続トルクトランスミッションシステムが、自動車業界により開発されつつある。こうした新システムはしばしば、高エネルギー要件を伴う。従って、摩擦材料技術をも開発することで、こうした先進のシステムのますます増大しつつあるエネルギー要件を満たさなければならない。
【０００３】
特に、新しく高性能で耐久性のある摩擦材料が必要である。新しい摩擦材料は、表面速度が約６５m／秒にまでなるような高速度に耐えることができなければならない。また摩擦材料は、約１５００psiまでの高フェーシングライニング圧力に耐えることができなければならない。また摩擦材料は、限定された潤滑条件下で有用であることも重要である。
【０００４】
先進のシステムにおいて有用であるためには、摩擦材料は、耐久性がありかつ高い耐熱性を有しなければならない。摩擦材料は、高温で安定であり続けなければならないだけではなく、使用条件下で発生する高熱を迅速に放散できなければならない。
【０００５】
新システムの係合及び切り離しの最中に高速度が生じているということは、摩擦材料は、係合の間じゅう終始比較的一定の摩擦を維持できなければならないということを意味する。摩擦係合が、広範囲の速度と温度とにわたって比較的一定であり、それにより、制動の最中の材料の“シャダリング”または１つのギヤから別のギヤへのパワーシフトの最中のトランスミッションシステムの“シャダリング”を最小にすることが重要である。また摩擦材料は、摩擦係合の間中、摩擦材料にノイズまたは“甲高い音”が生じないように、所望のトルク曲線形状を有することも重要である。
【０００６】
特に、トランスミッションシステム及びトルクオンデマンドシステムは、主として燃料効率及び運転の快適さのために、スリッピングクラッチを取り入れている。こうしたシステム内部のスリップクラッチの役割は、車両発進装置の例えば湿式スタートクラッチからトルクコンバータクラッチまで変化する。動作条件によって、スリップクラッチは、次の３つの主要なクラスに区分することができる：（１）低圧及び高スリップ速度のクラッチの例えば湿式スタートクラッチ；（２）高圧及び低スリップ速度のクラッチの例えばコンバータクラッチ；並びに（３）極低圧及び低スリップ速度のクラッチの例えばニュートラルからアイドルのクラッチ。
【０００７】
スリップクラッチの全ての用途に関わる主要な性能の関心事は、シャダの予防及び摩擦界面のエネルギー管理である。シャダの発生は、摩擦材料の摩擦特性、かみ合う面（mating surface）の硬さ及び粗さ、油膜の保持、潤滑剤の化学的性質及び相互作用、クラッチの動作条件、動力伝達装置の組み立て及びハードウェアの心合わせ、並びに動力伝達装置の汚染を含む多くの要因によるとすることができる。摩擦界面のエネルギー管理は、主として界面温度の制御と関係があり、ポンプ容量、油の流れの経路及び制御方法によって影響される。摩擦材料表面の設計も、界面エネルギー管理の効率に寄与する。
【０００８】
以前には、温度安定性のためにアスベスト繊維を摩擦材料中に含ませていた。健康及び環境の問題が原因となって、アスベストはもはや使用されていない。より最近の摩擦材料においては、含浸用の紙または繊維材料を、フェノール樹脂またはフェノール変性樹脂類を用いて修正することで、摩擦材料中にアスベストの無いことを克服しようと試みてきた。しかしながらこうした摩擦材料は、発生した高熱を迅速に放散せず、かつ、現在開発中の高速度システム中に使用するために現在必要とされる、必要な耐熱性と満足の行く高摩擦係数性能とを有していない。
【０００９】
Kearseyの米国特許第5,585,166号は、多孔質基体層（セルロース及び合成繊維、充填材並びに熱硬化性樹脂）及び多孔質摩擦層（熱硬化性樹脂中の不織布合成繊維）を有する多層摩擦ライニングを説明しており、ここで、摩擦層は基体層よりも高い多孔性を有する。
【００１０】
Seitzの米国特許第5,083,650号参考文献は、多工程の含浸及び硬化方法を含む；すなわち、紙にコーティング組成物を含浸させ、炭素粒子を紙表面に置き、紙中のコーティング組成物を部分的に硬化し、第２のコーティング組成物を、部分的に硬化済みの紙に施用し、最後に両方のコーティング組成物を硬化する。
【００１１】
様々な紙ベースの繊維質材料が、摩擦材料中に使用するために開発されており、これは、本発明における譲受人であるボーグワーナーＩｎｃ．（BorgWarner Inc.）によって共有されている。この参考文献を、本明細書において参考のために完全に引用する。
【００１２】
特に、Lam et al.の米国特許第5,998,307号は、硬化可能な樹脂を含浸させた一次繊維質基材を有する摩擦材料に関し、ここで、多孔質の一次層は、少なくとも１種の繊維質材料を含み、二次層は、一次層の表面の少なくとも約３〜約９０％を被覆する炭素粒子を含む。
【００１３】
Lam et al.の米国特許第5,858,883号は、より少なくフィブリル化したアラミド繊維、人造黒鉛、及び少なくとも１つのタイプの充填材の一次層と、一次層の表面の炭素粒子を含む二次層と、を有する基材に関する。
【００１４】
Lam et al.の米国特許第5,856,224号は、硬化可能な樹脂を含浸させた基材を含む摩擦材料に関する。一次層は、より少なくフィブリル化したアラミド繊維、人造黒鉛、及び充填材を含み；二次層は、炭素粒子及び歩留まり向上剤を含む。
【００１５】
Lam et al.の米国特許第5,958,507号は、摩擦材料の製造方法に関し、ここで、より少なくフィブリル化したアラミド繊維を含む繊維質材料の少なくとも１つの表面の約３〜約９０％に、炭素粒子をコーティングする。
【００１６】
Lamの米国特許第6,001,750号は、硬化可能な樹脂を含浸させた繊維質基材を含む摩擦材料に関する。多孔質の一次層は、より少なくフィブリル化したアラミド繊維、炭素粒子、炭素繊維、充填材料、フェノールノボロイド繊維、及び所望により綿繊維を含む。二次層は、表面の約３〜約９０％を被覆する炭素粒子を含む。
【００１７】
さらに別の共有されている特許出願第09/707,274号は、一次層の表面積の約３〜約９０％を被覆する摩擦調整粒子を有する多孔質の一次繊維質基材層を有する紙タイプの摩擦材料に関する。
【００１８】
加えて、様々な紙タイプの繊維質基材は、共有されているボーグワーナーＩｎｃ．、Lam et al.の米国特許第5,753,356号、及び同第5,707,905号に説明されており、これは、より少なくフィブリル化したアラミド繊維、人造黒鉛及び充填材を含む基材を説明しており、こうした参考文献も、本明細書において参考のために完全に引用する。
【００１９】
別の共有されているLamの米国特許第6,130,176号は、より少なくフィブリル化したアラミド繊維、炭素繊維、炭素粒子及び充填材を含む非金属でかつ紙タイプの繊維質基材に関する。
【００２０】
全てのタイプの摩擦材料にとって、“湿式”用途において有用であるためには、摩擦材料は広く様々な許容可能な特性を有しなければならない。摩擦材料は、良好な耐シャダ特性を有しなければならず；高い耐熱性を有し、また熱を速やかに放散できなければならず；長く持続し、安定で、むらのない摩擦性能を有しなければならない。こうした特性のいずれかが満たされない場合、摩擦材料の最適性能は実現されない。
【００２１】
また、適切な含浸用樹脂を摩擦材料中に使用して、高エネルギー用途の摩擦材料を形成することも重要である。摩擦材料は、使用最中にブレーキ液またはトランスミッションオイルが摩擦材料にしみ込んだ時に、使用最中の良好なせん断強度を有しなければならない。
【００２２】
従って、本発明の目的は、従来技術のものと比較して信頼性がありかつ改良された特性を有する、改良された摩擦材料を提供することにある。
本発明のさらなる目的は、改良された“耐シャダ”、耐“ホットスポット”性、高い耐熱性、高い摩擦安定性及び耐久性、並びに強度を有する摩擦材料を提供することにある。
【発明の開示】
【００２３】
本発明は、基材中に少なくとも１つのタイプの摩擦調整粒子を有する多孔質基材を含む摩擦材料に関し、ここで、摩擦調整材料は少なくとも１つのタイプのナノ粒子サイズの摩擦調整粒子を含む。
【００２４】
基材を製造する際に、ナノ粒子サイズの摩擦調整粒子を多孔質基材に加える。基材製造プロセスの最中に、基材を構成する個別の繊維及び／または充填材表面にナノ粒子サイズの摩擦調整粒子を堆積する。摩擦材料を構成する個別の繊維及び／または充填材は、このような個別の繊維及び／または充填材表面に厚さ約０〜約２５０μmを有するナノ粒子サイズの摩擦調整粒子の層または部分的コーティングを有することができる。ナノ粒子サイズの摩擦調整粒子は、平均直径サイズ約１０nm〜約１５０nmを有する。特定の具体例においては、ナノ粒子層または部分的コーティングは基材の個別の繊維及び／または充填材の約０〜約９９面積％を被覆し、他の具体例においては、ナノ粒子は基材の個別の繊維及び／または充填材の約３〜約２０面積％を被覆する。さらに、特定の具体例においては、ナノ粒子は、基材の個別の繊維及び／または充填材を少なくとも部分的に被覆する。
【００２５】
特定の好適な具体例においては、摩擦調整粒子はシリカナノ粒子を含む。特定の他の具体例においては、摩擦調整粒子は、シリカナノ粒子及び少なくとも１種の他のナノ粒子サイズの摩擦調整粒子をさらに含むことができる。
【００２６】
１態様においては、摩擦材料は、多孔質基材、少なくとも１つのタイプの樹脂材料、及び少なくとも１つのタイプのナノ粒子サイズの摩擦調整粒子を含む。
本発明によれば、ナノ粒子の層または部分的コーティングを、繊維質摩擦基材の表面及び内部に堆積させる。ナノ粒子は内部構造中に浸透し、基材の繊維及び／または充填材成分の表面に接着する。
【００２７】
理論によって束縛されることを望むものではないが、ナノ粒子は、基材の繊維に接着した場合、さらなる機械的強度と摩擦特性の増大とを摩擦材料に与えると考えられている。ナノ粒子は、その極めて小さなサイズが理由となって、また、繊維／充填材自体によって提供される、ナノ粒子と比較して比較的大きな表面積が理由となって、基材中に存在する繊維及び／または充填材の表面に接着する。ナノ粒子が基材中の繊維／充填材と比較して極めて小さなサイズであることは、ナノ粒子サイズの摩擦調整材料が、基材全体にわたって実質的に均一に分布することを可能にする。
【００２８】
ナノ粒子を基材中に加え、従って  基材を構成する個別の繊維及び／または充填材表面に堆積させることの１利点は、摩擦性能が高められる（例えば、より高い摩擦係数、より良好なｍｕ−ｖ勾配、及びその他同様なもの）という点である。
【００２９】
特定の具体例においては、ナノ粒子は、約１０nm〜１５０nmの範囲にわたる直径サイズを有する。また、特定の具体例においては、ナノ粒子は、基材を構成する個別の繊維及び／または充填材の表面に群または塊になって堆積するナノ粒子のクラスターを形成する。
【００３０】
本発明の別の態様によれば、ナノ粒子摩擦調整粒子は、所望の高い浸透性を有する開放されたすなわち実質的に多孔質の基材の形成に対処し、同時に高性能摩擦材料の他の望ましい特性を維持する。このようなナノ粒子サイズの摩擦調整粒子を含むこのような基材のより高い浸透性は、摩擦材料が、摩擦材料内部に所望の量の流体を保持することを依然として可能にし、同時に、所望の流動及び耐シャダ特性を有する摩擦材料を与える。
【００３１】
特定の具体例においては、本発明は、多孔質のすなわちかさ高（lofty）で開放された基材を有する摩擦材料に関する。摩擦材料は、所望の低密度を有し、樹脂材料が摩擦材料中にしみ込むことを可能にする繊維構造を有する。摩擦材料は、摩擦材料が熱応力及び機械的応力下で申し分なく応答することを可能にする極めて良好な耐熱性と摩擦係数特性とを有する。
【００３２】
別の態様においては、本発明は、“マクロ細孔性（macro porous）”繊維質基材（例えば織物状基材）に関する。多孔質の基材中の大きな細孔は、ナノ粒子サイズの摩擦調整材料が、多孔質の基材中の空隙または間隙中に沈降することを可能にする。本発明のマクロ細孔性摩擦材料においては、大きな細孔は、流体中の汚染物が摩擦材料を容易に通過することを可能にする。当業者には周知のように、潤滑は時間と共に劣化し、破片が生成する。本発明の摩擦材料は、摩擦材料の摩擦挙動を、摩擦材料の耐用寿命の間じゅう終始一定に維持する。
【００３３】
本発明の１態様においては、基材の平均空隙容量は約４０〜約８０％である。特定の具体例においては、多孔質基材は、約７０〜８５重量％の繊維及び約１０〜３０重量％の充填材を含む。特定の具体例においては、多孔質基材は、約８０％の繊維及び約２０％の充填材を含むことができる。
【００３４】
特定の具体例においては、基材は平均細孔／空隙／間隙直径約２〜約１０μmを有し、平均直径約５〜約７μmを有する。
さらに、特定の具体例においては、摩擦調整粒子はシリカのナノ粒子を含む。他の具体例においては、ナノ粒子は、シリカ及び他の摩擦調整粒子の組合せとすることができる。
【００３５】
なおさらに、特定の具体例においては、摩擦調整粒子は、ナノ粒子サイズの材料とより大きなサイズの摩擦調整粒子との混合物を含む。
基材中の摩擦調整粒子のナノ粒子は、得られた摩擦材料に改良された三次元構造を与える。
【００３６】
別の態様においては、本発明は摩擦材料の製造方法に関し、ここで、多孔質基材を飽和剤で飽和させる。飽和剤は、少なくとも１種の樹脂材料及び少なくとも１つのタイプのナノ粒子サイズの摩擦調整粒子を含むことができ、これによって、複数のナノ粒子サイズの摩擦調整粒子は、基材を構成する個別の繊維及び／または充填材の表面に層または部分的コーティングを形成する。飽和済み基材を、予め定められた温度で予め定められた時間硬化する。
【００３７】
別の態様においては、本方法は、少なくとも１種の硬化可能な樹脂材料及び少なくとも１つのタイプのナノ粒子サイズの摩擦調整粒子を含む飽和剤材料を製造することと、貫通して分散する複数の間隙を有する多孔質基材を製造することと、多孔質基材を飽和剤材料で飽和させることとによって摩擦材料を製造することとを含み、これによって、基材を構成する個別の繊維表面に複数のナノ粒子サイズの摩擦調整粒子を少なくとも部分的に堆積させ、樹脂材料を基材全体にわたって実質的に均一に分布させる。
【発明を実施するための最良の形態】
【００３８】
上記に検討した要件を実現するために、使用最中に生じる条件と同様の条件下で、多くの摩擦材料を、摩擦と耐熱性特性とに関して評価した。市販の摩擦材料を調査して、高エネルギー用途での使用には適していないことが判明した。
【００３９】
本発明によれば、摩擦材料は、多孔質基材の全体にわたる硬化可能な樹脂と、多孔質基材全体にわたって分散する実質的に均一な量のナノ粒子サイズの摩擦調整材料との均一な分散を有する。
【００４０】
１態様においては、基材は高度多孔質材料の例えば長繊維織物状材料を含み、他の態様においては、高度多孔質不織布材料を含む。特定の具体例においては、多孔質基材は、基材の総重量を基準として、約７５〜約８５％の範囲内の高い繊維含量を有し、特定の具体例においては、約８０重量％である。基材は、基材の総重量を基準として、約１５〜約２５重量％の範囲内の充填材含量を有し、特定の具体例においては、約２０重量％である。基材中の充填材がより少ないと、横方向浸透性をかなり向上させる。
【００４１】
さらに他の具体例においては、ナノ粒子サイズの摩擦調整粒子はまた、他の摩擦調整粒子の例えば金属酸化物、窒化物、炭化物、及びこれらの混合物を含むことができる。こうした具体例としては、例えば、シリカ酸化物、酸化鉄、酸化アルミニウム、酸化チタン及びその他同様なもの；シリカ窒化物、窒化鉄、窒化アルミニウム、窒化チタン及びその他同様なもの；並びにシリカ炭化物、炭化鉄、炭化アルミニウム、炭化チタン及びその他同様なものが挙げられることは、本発明の予測される範囲内である。
【００４２】
様々な基材が本発明の摩擦材料において有用であり、こうした基材としては、例えば、布帛材料、織物状材料及び／または不織布材料を含む非アスベスト繊維質基材が挙げられる。適切な繊維質基材としては、例えば、繊維及び充填材が挙げられる。繊維は、有機繊維、無機繊維及び炭素繊維とすることができる。有機繊維は、アラミド繊維の例えばフィブリル化したアラミド繊維及び／または非フィブリル化アラミド繊維、アクリル繊維、ポリエステル繊維、ナイロン繊維、ポリアミド繊維、綿／セルロース繊維及びその他同様なものとすることができる。充填材は、例えば、シリカ、ケイソウ土、黒鉛、アルミナ、カシュー粉（cashew dust）及びその他同様なものとすることができる。
【００４３】
他の具体例においては、基材は、繊維質織物状材料、繊維質不織布材料、及び紙材料を含むことができる。さらに、本発明において有用な様々なタイプの繊維質基材の例は、上記に参照したボーグワーナーの米国特許において開示されており、これを、本明細書において参考のために完全に引用する。しかしながら、本発明の他の具体例はさらに異なる基材を含むことができることは理解できるはずである。
【００４４】
特定の具体例においては、摩擦材料は、内部に複数の空隙または間隙を有する基材を含む。繊維質基材中の空隙のサイズは、０．５μm〜約２０μmの範囲にわたることができる。
【００４５】
特定の具体例においては、基材は好ましくは空隙容量約５０〜約６０％を有し、これによって、繊維質基材は、“多孔質”の織物状材料と比較して“緻密”であるとみなされる。摩擦材料は、半径方向及び垂直方向に実質的に同じ浸透性を有する。
【００４６】
本発明の１態様においては、新規でミクロ構造化された表面を有する摩擦材料に関する。ミクロ構造化された表面を有する摩擦材料は、より高い摩擦係数、さらにロバストな耐シャダ特性、及び極めて高い耐熱性を有する。
【００４７】
１態様においては、本発明は、多孔質のすなわちかさ高で開放された基材を有する摩擦材料に関する。材料は、低密度を有し、樹脂材料が摩擦材料中にしみ込むことを可能にする繊維構造を有する。摩擦材料は、摩擦材料が熱応力及び機械的応力下で申し分なく応答することを可能にする極めて良好な耐熱性と摩擦係数特性とを有する。
【００４８】
別の態様においては、“マクロ細孔性（macro porous）”繊維質材料は、摩擦調整材料で部分的に被覆されない表面を有する。大きな細孔は、ナノ粒子サイズの摩擦調整材料が、基材中の空隙または間隙中に沈降することを可能にする。本発明のマクロ細孔性摩擦材料においては、大きな細孔は、流体中の汚染物が容易に通過することを可能にする。潤滑が時間と共に劣化するにつれて、破片が生成する。本発明の摩擦材料は、摩擦材料の摩擦挙動を一定に維持する。
【００４９】
特定の具体例においては、摩擦材料は、繊維質基材中の空隙を少なくとも部分的に充填する樹脂材料をさらに含む。樹脂材料は、基材の厚さ全体にわたって実質的に均一に分散する。
【００５０】
特定の具体例においては、基材は繊維質基材を含み、ここで、より少なくフィブリル化した繊維と炭素繊維とを繊維質基材中に使用して、望ましい細孔構造を摩擦材料に与える。繊維の幾何学的形状は、向上した耐熱性を与えるだけではなく、耐層間剥離性と耐スキール性または耐ノイズ性とを与える。また、特定の具体例においては、炭素繊維と炭素粒子との存在は、繊維質基材の耐熱性を向上し、安定した摩擦係数を維持し、耐スキール性を向上する助けとなる。特定の具体例においては、繊維質基材中に綿繊維を含ませて、摩擦材料のクラッチ“慣らし運転”特性を改良することができる。
【００５１】
特定の具体例においては、より少なくフィブリル化したアラミド繊維と炭素繊維とを繊維質基材中に使用することで、高温に耐える摩擦材料の能力が改良される。より少なくフィブリル化したアラミド繊維は一般に、コア繊維に結合したフィブリルをほとんど有しない。より少なくフィブリル化したアラミド繊維を使用することで、より多孔質の構造を有する摩擦材料が得られる；すなわち、典型的なフィブリル化アラミド繊維を使用した場合よりも、大きな細孔が存在する。多孔質構造は一般に、孔径と液体浸透性とによって定義される。
【００５２】
また、特定の具体例においては、アラミド繊維は、約０．５〜約１０mmの範囲にわたる長さと約３００を超えるカナダ標準形ろ水度（ＣＳＦ）とを有することが望ましい。特定の具体例においては、ＣＳＦ約４５０〜約５５０、好ましくは約５３０以上；他の特定の具体例においては、約５８０〜６５０以上、好ましくは約６５０以上を有するより少なくフィブリル化したアラミド繊維を使用することも望ましい。それに反して、より多くフィブリル化した繊維の例えばアラミドパルプは、ろ水度約２８５〜２９０を有する。
【００５３】
“カナダ標準形ろ水度”（Ｔ２２７  ｏｍ−８５）とは、繊維のフィブリル化度は、繊維のろ水度の測定値で表わすことができることを意味する。ＣＳＦ試験は、１リットルの水中の３グラムの繊維の懸濁液を排水できる速度の任意の尺度を与える実験的手順である。従って、より少なくフィブリル化したアラミド繊維は、より多くフィブリル化したアラミド繊維またはパルプよりも高いろ水度すなわち摩擦材料からの流体のより大きい排水速度を有する。約４３０〜６５０（特定の具体例においては、好ましくは約５８０〜６４０、または好ましくは約６２０〜６４０）の範囲にわたるＣＳＦを有するアラミド繊維を含む摩擦材料は、優れた摩擦性能を提供し、また、従来のより多くフィブリル化したアラミド繊維を含む摩擦材料よりも良好な材料特性を有する。繊維長がより大きいことは、高いカナダろ水度に加えて、摩擦材料に高強度、高多孔性及び良好な耐摩耗性を与える。より少なくフィブリル化したアラミド繊維（ＣＳＦ約５３０〜約６５０）は、特に良好な長期耐久性と安定した摩擦係数とを有する。
【００５４】
様々な充填材も、本発明の繊維質基材の一次層において有用である。特に、シリカ充填材の例えばケイソウ土は有用である。しかしながら、他のタイプの充填材が本発明において使用するために適切であることと、充填材の選択が摩擦材料の個々の要件によって決まることとは予測される。
【００５５】
特定の具体例においては、綿繊維を本発明の繊維質基材に加えることで、摩擦材料により高い摩擦係数を与える。特定の具体例においては約１０〜約２０％、特定の具体例においては約１０％の綿も、繊維質基材に加えることができる。
【００５６】
繊維質基材のための配合物の１例は、約１５〜約２５％の綿、約４０〜約５０％のアラミド繊維、約１０〜約２０％の炭素繊維、約５〜約１５％の炭素粒子、約５〜約１５％のセライト、及び所望により追加で（add-on）約１〜約３％のラテックスを含む。
【００５７】
基材が、より高い平均細孔直径（mean pore diameter）と流体浸透性とを有する場合、摩擦材料は、摩擦材料の多孔質構造全体にわたる自動変速機油のより良好な流れが理由となって、恐らくより低温で動作するかまたはトランスミッション中に発生する熱がより少ないと思われる。トランスミッションシステムの動作中に、特に高温では、流体は時間と共に分解し、“油堆積物”を形成する傾向がある。こうした“油堆積物”は、細孔の開口部を減少させる。従って、摩擦材料が最初により大きな細孔を有する場合、摩擦材料の耐用寿命の間中、より多くの開放気孔が残存する。
【００５８】
繊維質基材中の摩擦調整粒子は、得られた摩擦材料に改良された三次元構造を与える。
摩擦調整材料層は、流体潤滑剤を基材中に保持し、摩擦材料の油保持容量を増大させる。本発明の摩擦材料は従って、油膜が表面に残存することを可能にする。これはまた、良好な摩擦係数特性及び良好なスリップ耐久性特性を与える。
【００５９】
繊維質基材中のナノ粒子サイズの摩擦調整粒子の量を十分にランダムにし、これによって、基材の個別の繊維及び／または充填材表面に堆積したナノ粒子サイズの摩擦調整粒子が基材に三次元構造を与えるようにする。この三次元構造は、基材の個別の繊維及び／または充填材表面及び個別の繊維間の空隙または間隙中の摩擦調整材料の個別の粒子で構成される。
【００６０】
基材中の堆積済みのナノ粒子サイズの摩擦調整粒子の均一性を実現するために、一次粒度として直径約１０〜約１５０nm、好ましくは約１０〜約５０nmの範囲にわたることがある摩擦調整粒子のサイズを使用する。特定の具体例においては、粒子は、一次ナノ粒子サイズとして平均ナノ粒子直径約１５nm〜約３０nmを有する。
【００６１】
様々なタイプのナノ粒子サイズの摩擦調整粒子が、摩擦材料において有用である。１具体例においては、有用な摩擦調整粒子としては、シリカ粒子が挙げられる。他の具体例は、ナノ粒子サイズの摩擦調整粒子の例として樹脂粉末の例えばフェノール樹脂、シリコーン樹脂、エポキシ樹脂及びこれらの混合物を有することができる。さらに他の具体例としては、部分的及び／または完全に炭化したナノ粒子サイズの摩擦調整粒子炭素粉末及び／または粒子及びこれらの混合物；並びにこのようなナノ粒子サイズの摩擦調整粒子の混合物が挙げられる。特定の具体例においては、ナノ粒子サイズのシリカ粒子の例えばケイソウ土、セライト（登録商標）、セラトム（Celatom）（登録商標）、及び／または二酸化ケイ素は特に有用である。ナノ粒子サイズのシリカ粒子は、基材に強く結合する無機材料である。ナノ粒子サイズのシリカ粒子は、摩擦材料に高い摩擦係数を与える。ナノ粒子サイズのシリカ粒子はまた、基材に平滑な摩擦表面を与え、摩擦材料に良好な“シフト感触”と摩擦特性とを与え、これによって、いかなる“シャダ”も最小になるようにする。
【００６２】
特定の具体例においては、摩擦材料に、様々な樹脂系を使用して含浸させることができる。特定の具体例においては、少なくとも１種のフェノール樹脂、少なくとも１種の変性フェノールベースの樹脂、少なくとも１種のシリコーン樹脂、少なくとも１種の変性シリコーン樹脂、少なくとも１種のエポキシ樹脂、少なくとも１種の変性エポキシ樹脂、及び／または上記の組合せを使用することは有用である。特定の他の具体例においては、シリコーン樹脂を相溶性溶媒中でフェノール樹脂とブレンドするかまたは混合することは有用である。
【００６３】
様々な樹脂が本発明において有用である。特定の具体例においては、好ましくは、飽和剤材料が、１００重量部の摩擦材料につき約４５〜約６５重量部を占めるように、樹脂は、フェノール樹脂またはフェノールベースの樹脂を含むことができる。樹脂混合物を基材に施用し、基材に樹脂混合物を含浸させた後、含浸済みの基材を、予め定められた長さの時間、所望の温度に加熱して、摩擦材料を形成する。特定の具体例においては、加熱によって、飽和剤中に存在するフェノール樹脂を温度約３００°Fで硬化する。シリコーン樹脂等の他の樹脂が飽和剤中に存在する場合、加熱によって、シリコーン樹脂を温度約４００°Fで硬化する。その後、硬化済みの摩擦材料を、適切な手段によって所望の基体に接着させる。
【００６４】
様々な有用な樹脂としては、フェノール樹脂及びフェノールベースの樹脂が挙げられる。樹脂ブレンド中に他の変性成分の例えばエポキシ、ブタジエン、シリコーン、桐油、ベンゼン、カシューナッツ油及びその他同様なものを含むような様々なフェノールベースの樹脂は、本発明に関して有用であると予測されることは理解できるはずである。フェノール変性樹脂においては、フェノール樹脂は一般に、樹脂ブレンドの約５０重量％以上（存在するいかなる溶媒も除いて）存在する。しかしながら、混合物が、シリコーン−フェノール樹脂混合物の重量を基準として（溶媒と他の加工用酸を除いて）、特定の具体例においては約５〜約８０重量％、特定の目的のためには約１５〜約５５重量％、特定の具体例においては約１５〜約２５重量％のシリコーン樹脂を含む樹脂ブレンドを含む場合、摩擦材料を改良できることが見い出された。
【００６５】
本発明において有用なフェノール樹脂及びフェノール−シリコーン樹脂の例は、上記に参照したボーグワーナーの米国特許において完全に開示されており、これを、本明細書において参考のために完全に引用する。本発明において有用なシリコーン樹脂としては、例えば、熱硬化シリコーンシーラント及びシリコーンゴムが挙げられる。様々なシリコーン樹脂類が、本発明に関して有用である。１つの樹脂は、特に、キシレンとアセチルアセトン（２，４−ペンタンジオン）とを含む。このシリコーン樹脂は、沸点約３６２°F（１８３℃）、蒸気圧６８°Fで２１mmHg、蒸気密度（空気＝１）４．８、無視し得る水への溶解度、比重約１．０９、パーセント揮発性５重量％、蒸発率（エーテル＝１）０．１未満、ペンスキー−マルテンス法を使用して引火点約１４９°F（６５℃）、を有する。他のシリコーン樹脂を本発明に関して利用できることは理解できるはずである。他の有用な樹脂ブレンドとしては、例えば：（重量％で）約５５〜約６０％のフェノール樹脂、約２０〜約２５％のエチルアルコール、約１０〜約１４％のフェノール、約３〜約４％のメチルアルコール、約０．３〜約０．８％のホルムアルデヒド、及び約１０〜約２０％の水、を含むような、適切なフェノール樹脂が挙げられる。別の適切なフェノールベースの樹脂は：（重量％で）約５０〜約５５％のフェノール／ホルムアルデヒド樹脂、約０．５％のホルムアルデヒド、約１１％のフェノール、約３０〜約３５％のイソプロパノール、及び約１〜約５％の水、を含む。
【００６６】
別の有用な樹脂は、約５〜約２５重量％、好ましくは約１０〜約１５重量％のエポキシ化合物を含み、残り（溶媒と他の加工助剤を除いて）はフェノール樹脂であるようなエポキシ変性フェノール樹脂であることが見い出された。エポキシ−フェノール樹脂化合物は、特定の具体例においては、フェノール樹脂単独の場合よりも高い耐熱性を摩擦材料に与える。
【００６７】
特定の具体例においては、基材による樹脂の標的ピックアップが、全シリコーン−フェノール樹脂の約２５〜約７０重量％、他の具体例においては約４０〜約６５重量％、特定の具体例においては約６０〜少なくとも６５重量％の範囲にわたるように、樹脂混合物が、所望の量の樹脂とナノ粒子サイズの摩擦調整粒子とを含むことが好ましい。基材を樹脂で飽和させた後、基材を、ある時間（特定の具体例においては約１／２時間）、３００〜４００℃の範囲にわたる温度で硬化して、樹脂結合剤を硬化し、摩擦材料を形成する。摩擦材料の最終厚さは、基材の初期厚さによって決まる。
【００６８】
さらに、樹脂ブレンドの製造と基材の製造との両方において有用であることが周知の他の成分と加工助剤とを含めることができ、これは、本発明の予測される範囲内にあることは予測される。
【００６９】
特定の具体例においては、樹脂混合物は、互いに相溶性である溶媒中に存在するシリコーン樹脂とフェノール樹脂との両方を含むことができる。こうした樹脂類を共に混合して（好適な具体例において）均一ブレンドを形成し、次にこれを使用して繊維質基材を飽和する。特定の具体例においては、基材にフェノール樹脂を含浸させ、次にシリコーン樹脂をその後加えた場合と、逆の場合とでは、同じ効果は生じない。また、シリコーン−フェノール樹脂溶液の混合物と、シリコーン樹脂粉末及び／またはフェノール樹脂粉末のエマルションとの間にも、相違がある。シリコーン樹脂とフェノール樹脂とが溶液中にある場合、これらは全く硬化しない。それに反して、シリコーン樹脂とフェノール樹脂との粉末粒子は部分的に硬化する。シリコーン樹脂とフェノール樹脂の部分的硬化は、基材の良好な飽和を阻害する。
【００７０】
本発明の特定の具体例においては、基材に、溶媒中のシリコーン樹脂ブレンドを含浸させ、ここで溶媒は、フェノール樹脂とその溶媒とに相溶性があるようなものである。１具体例においては、イソプロパノールは特に適切な溶媒であることが見い出された。しかしながら、様々な他の適切な溶媒の例えばエタノール、メチルエチルケトン、ブタノール、イソプロパノール、トルエン及びその他同様なものを、本発明の実施において利用できることは理解できるはずである。シリコーン樹脂をフェノール樹脂とブレンドしてから、これを使用して基材を飽和した場合、得られた摩擦材料は、シリコーン樹脂が存在することで、フェノール樹脂のみを含浸させた基材よりも弾性が大きくなる。シリコーン−フェノール樹脂をブレンドし含浸させた本発明の摩擦材料に圧力を加えた場合、より均一な圧力分布が得られ、その結果、不均一なライニングの摩耗が生じる可能性が低減する。シリコーン樹脂とフェノール樹脂とを摩擦調整粒子と共に混合した後、この混合物を使用して基材に含浸させる。
【００７１】
本発明の摩擦材料は、基材内部にランダムに分散したナノ粒子サイズの摩擦調整粒子を含み、良好な耐シャダ特性、高い抵抗、高い摩擦係数、高い耐久性、良好な耐摩耗性及び改良された慣らし運転特性を摩擦材料に与える。
【００７２】
図１ａは、繊維質基材１２と珪藻摩擦調整粒子１４とを有する従来技術の摩擦材料１０を示す概略図である。図１ｂ、１ｃ及び１ｄは、繊維（図１ｂ）、従来のシリカ粒子（図１ｃ）、及び本発明において使用するナノ粒子（図１ｄ）のサイズの比較を示す略図である。図２は、繊維の表面にナノ粒子を有する繊維の略図である。図３は、繊維２２表面のナノ粒子サイズの摩擦材料２４を示す繊維質基材２０を示す略図である。
【００７３】
特定の具体例においては、摩擦調整粒子のサイズが極めて小さい場合、所望の最適三次元構造が実現され、従って、得られた摩擦材料の熱放散及び耐シャダ特性が最適化されることが発見されている。
【００７４】
特定の具体例においては、摩擦調整材料のナノ粒子は、基材層の外側表面を形成する個別の繊維及び充填材の表面にナノ粒子のクラスターまたはアグリゲートを形成すると考えられている。特定の具体例においては、クラスターは平均直径約３０〜１００nm未満を有する。
【００７５】
本発明の多孔質摩擦材料中に使用するナノ粒子サイズの摩擦調整材料は、摩擦材料に良好な耐シャダ特性を与える。示される具体例においては、基材の高温合成繊維と多孔性とは、改良された耐熱性を与える。
【００７６】
加えて、多孔質摩擦材料は、流体の汚染物が容易に通過することを可能にする比較的に大きな細孔を有する。このような劣化生成物のこの吸収は、摩擦材料にさらに一定の摩擦挙動を与える。
【００７７】
以下の実施例は、本発明の摩擦材料内部のナノ粒子サイズの摩擦調整粒子のランダム分散が従来の摩擦材料に勝る改良を提供するというさらなる証拠を提供する。本摩擦材料は、望ましい摩擦係数、耐熱性及び耐久性特性を有する。本発明の様々な好適な具体例を以下の実施例において説明するが、これは本発明の範囲を限定することを意図したものではない。
【実施例】
【００７８】
実施例Ｉ−溝付き材料における勾配対スリッピング時間の比較であり、材料は、油の流れが所望の条件の範囲内にあることを可能にし、熱の良好な放散に対処することを示す。
実施例ＩＩ−基材内部にナノ粒子サイズの摩擦調整粒子を堆積させることは、基材の浸透性を大幅に低下させない。基材の浸透性は、流体または潤滑剤が基材中に流れ、摩擦材料の表面で保持されたままにならないことを可能にする。
【産業上の利用可能性】
【００７９】
本発明は、クラッチ板、トランスミッションバンド、ブレーキシュー、シンクロナイザーリング、摩擦円板またはシステムプレートと共に使用するための高エネルギー摩擦材料として有用である。
【００８０】
本発明の好適な具体例及び他の具体例に関する上記の説明は、例示とするためのものであり、請求の範囲及びその内容を限定するためのものではない。
【図面の簡単な説明】
【００８１】
【図１】図１ａは、繊維質基材と摩擦調整粒子とを有する従来技術の摩擦材料を示す概略図である。
【００８２】
図１ｂは、粒子の相対的サイズを示す概略図であり、代表的な繊維直径として１０〜１５マイクロメートルを示す。
図１ｃは、粒子の相対的サイズを示す概略図であり、珪藻粒子の代表的な平均サイズとして１０〜２０マイクロメートルを示す。
【００８３】
図１ｄは、粒子の相対的サイズを示す概略図であり、ナノ粒子サイズとして０．０１マイクロメートルを示す。
【図２】繊維表面のナノ粒子サイズの摩擦調整粒子の層または部分的コーティングを示す略図（ほぼ正確な縮尺率）である。
【図３】基材中の繊維の表面のナノ粒子サイズの摩擦調整粒子を示す略図（ほぼ正確な縮尺率）である。
【符号の説明】
【００８４】
２０    繊維質基材
２２    繊維
２４    ナノ粒子サイズの摩擦材料
【図１】
2006038226.tif 000002
【図２】
2006038226.tif 000003
【図３】
2006038226.tif 000004
【外国語明細書】
2006038226000001.pdf